(57)【要約】【課題】低熱膨張率で高温耐久性に優れ，触媒成分がセラミック担体に拡散し難く，触媒性能の低下やセラミック担体の劣化が生じ難く，優れた触媒性能を長期にわたり維持可能なセラミック触媒体及びその製造方法を提供すること。【解決手段】触媒安定層１２を構成する触媒安定層材料を作製し，触媒安定層材料を溶媒に均一分散混合した懸濁液を作製し，懸濁液をセラミック担体の表面に均一に付与すると共に触媒安定層材料を熱処理して触媒安定層１２を形成する。上記懸濁液を作製する際は，上記触媒安定層材料と上記溶媒とを含む混合液を作製し，該混合液の流路に衝突部を設けて，上記混合液を高圧下で衝突部に衝突させることで触媒安定層材料を溶媒に均一分散混合する高圧分散混合処理を行う。【選択図】  図１
2004283695.tif 000002
【特許請求の範囲】
【請求項１】
セラミック担体と，該セラミック担体の表面を覆い，触媒成分の拡散を抑制する触媒安定層と，該触媒安定層の表面を覆い，触媒成分を含有する触媒層とからなると共に，
上記触媒安定層の表面電位と上記触媒層の表面電位は略同一であり，かつ上記触媒安定層は使用最高温度より高温の融点を有するセラミック触媒体の製造方法において，
上記触媒安定層を構成する触媒安定層材料を準備し，
該触媒安定層材料を溶媒に均一分散混合した懸濁液を作製し，
上記懸濁液を上記セラミック担体の表面に均一に付与すると共に上記触媒安定層材料を熱処理して上記触媒安定層を形成するに当たり，
上記懸濁液を作製する際は，上記触媒安定層材料と上記溶媒とを含む混合液を作製し，該混合液の流路に衝突部を設けて，上記混合液を高圧下で衝突部に衝突させることで触媒安定層材料を溶媒に均一分散混合する高圧分散混合処理を行うことを特徴とするセラミック触媒体の製造方法。
【請求項２】
セラミック担体と，該セラミック担体の表面を覆い，触媒成分を含有する触媒層とからなると共に，
上記触媒層は，上記触媒成分を吸引して該触媒成分の拡散を抑制可能な触媒トラップ材を含有し，かつ該触媒トラップ材は使用最高温度より高温の融点を有する，
または上記触媒層は，水蒸気改質反応により水素を上記触媒成分に供給可能な触媒活性材を含有し，かつ該触媒活性材は使用最高温度より高温の融点を有するセラミック触媒体の製造方法において，
上記触媒層を構成する触媒層材料を準備し，
該触媒層材料を溶媒に均一分散混合した懸濁液を作製し，
上記懸濁液を上記セラミック担体の表面に均一に付与すると共に上記触媒層材料を熱処理して上記触媒層を形成するに当たり，
上記懸濁液を作製する際は，上記触媒層材料と上記溶媒とを含む混合液を作製し，該混合液の流路に衝突部を設けて，上記混合液を高圧下で衝突部に衝突させることで触媒層材料を溶媒に均一分散混合する高圧分散混合処理を行うことを特徴とするセラミック触媒体の製造方法。
【請求項３】
請求項１または２において，上記高圧分散混合処理を，可動オリフィスを上下作動するよう設けてなる混合分散部にて行うに当たり，
上記混合分散部の内部に露出する可動オリフィスの先端に，上記混合分散部に圧送した混合液を高圧下で衝突させることを特徴とするセラミック触媒体の製造方法。
【請求項４】
請求項１〜３のいずれか１項において，上記高圧分散混合処理は５０〜４００ＭＰａの圧力において行うことを特徴とするセラミック触媒体の製造方法。
【請求項５】
セラミック担体と，該セラミック担体の表面を覆い，触媒成分の拡散を抑制する触媒安定層と，該触媒安定層の表面を覆い，触媒成分を含有する触媒層とからなると共に，
上記触媒安定層の表面電位と上記触媒層の表面電位は略同一であり，かつ上記触媒安定層は使用最高温度より高温の融点を有するセラミック触媒体の製造方法において，
上記触媒安定層を構成する触媒安定層材料を準備し，
該触媒安定層材料を溶媒に均一分散混合した懸濁液を作製し，
上記懸濁液を上記セラミック担体の表面に均一に付与すると共に上記触媒安定層材料を熱処理して上記触媒安定層を形成するに当たり，
上記懸濁液を作製する際は，上記触媒安定層材料と上記溶媒とを含む混合液を作製し，該混合液を密閉した空間で高速に攪拌して剪断力を加える高速密閉攪拌処理を行うことを特徴とするセラミック触媒体の製造方法。
【請求項６】
セラミック担体と，該セラミック担体の表面を覆い，触媒成分を含有する触媒層とからなると共に，
上記触媒層は，上記触媒成分を吸引して該触媒成分の拡散を抑制可能な触媒トラップ材を含有し，かつ該触媒トラップ材は使用最高温度より高温の融点を有する，
または上記触媒層は，水蒸気改質反応により水素を上記触媒成分に供給可能な触媒活性材を含有し，かつ該触媒活性材は使用最高温度より高温の融点を有するセラミック触媒体の製造方法において，
上記触媒層を構成する触媒層材料を準備し，
該触媒層材料を溶媒に均一分散混合した懸濁液を作製し，
上記懸濁液を上記セラミック担体の表面に均一に付与すると共に上記触媒層材料を熱処理して上記触媒層を形成するに当たり，
上記懸濁液を作製する際は，上記触媒層材料と上記溶媒とを含む混合液を作製し，該混合液を密閉した空間で高速に攪拌して剪断力を加える高速密閉攪拌処理を行うことを特徴とするセラミック触媒体の製造方法。
【請求項７】
請求項５または６において，上記高速密閉攪拌処理は，密閉耐圧容器と該密閉耐圧容器の内部に設けた回転軸に回転可能に取り付け，上記密閉耐圧容器の内径よりも僅かに小径の回転羽根とを有する攪拌槽において，
上記混合液を高速に攪拌して剪断力を加えることにより行うことを特徴とするセラミック触媒体の製造方法。
【請求項８】
請求項１〜７のいずれか１項において，上記懸濁液を上記セラミック担体の表面に均一に付与する際は，上記懸濁液に超音波を与えることを特徴とするセラミック触媒体の製造方法。
【請求項９】
請求項１，３，４，５，７，８のいずれか１項において，上記触媒安定層は，元素周期律表第１Ｂ族，第２Ｂ族，第３Ａ族，第３Ｂ族，第４Ａ族，第５Ａ族，第６Ａ族，第７Ａ族及び第８族の元素から選択される少なくとも１種以上の元素を含む材料からなることを特徴とするセラミック触媒体の製造方法。
【請求項１０】
請求項１，３，４，５，７〜９のいずれか１項において，上記触媒安定層は，Ｌａ，Ｙ，Ｓｃ，Ｃｅ，Ｐｒ，Ｎｄ，Ｓｍ，Ｅｕ，Ｇｄ，Ｔｂ，Ｄｙ，Ｈｏ，Ｙｂ，Ｌｕ，Ａｌ，Ｇａ，Ｚｎ，Ｃｕ，Ｔｉ，Ｚｒ，Ｈｆ，Ｖ，Ｎｂ，Ｔａ，Ｃｒ，Ｍｏ，Ｍｎ，Ｔｃ，Ｒｅ，Ｆｅ，Ｃｏ，Ｎｉ，Ｒｕ，Ｒｈ，Ｐｄ，Ｏｓ，Ｉｒ及びＰｔから選択される少なくとも１種以上の元素を含む材料からなることを特徴とするセラミック触媒体の製造方法。
【請求項１１】
請求項１，３，４，５，７〜１０のいずれか１項において，上記触媒安定層は，Ｙ２Ｏ３，Ｓｃ２Ｏ３，ＴｉＯ，Ｃｒ２Ｏ３，ＭｎＯ，Ｍｎ２Ｏ３，Ｍｎ２Ｏ５，Ｆｅ２Ｏ３，Ｆｅ３Ｏ４，Ｃｏ３Ｏ４，ＮｉＯ，ＺｎＯ，ＣｕＯ，Ｇａ２Ｏ３，ＺｒＯ２，Ｚｒ２Ｏ３，Ｎｂ２Ｏ５，ＳｎＯ２，ＣｅＯ２，Ｐｒ２Ｏ３，ＰｒＯ４，Ｎｄ２Ｏ３，Ｓｍ２Ｏ３，Ｅｕ２Ｏ３，Ｇｄ２Ｏ３，Ｔｂ２Ｏ３，Ｄｙ２Ｏ３，ＨＯ２Ｏ３，Ｅｒ２Ｏ３，Ｔｍ２Ｏ３，Ｙｂ２Ｏ３，Ｌｕ２Ｏ３，ＨｆＯ２，Ｔａ２Ｏ５，Ｙ２Ｏ３及びＡｌ２Ｏ３から選択される１種以上の材料からなることを特徴とするセラミック触媒体の製造方法。
【請求項１２】
請求項１，３，４，５，７〜１１のいずれか１項において，上記触媒安定層は，Ｙ２Ｏ３及びＣｅＯ２の少なくとも一方を含むことを特徴とするセラミック触媒体の製造方法。
【請求項１３】
請求項２，３，４，６，７のいずれか１項において，上記触媒トラップ材は，平均一次粒子径が５００ｎｍ以下である粉末よりなることを特徴とするセラミック触媒体の製造方法。
【請求項１４】
請求項２，３，４，６，７，１３のいずれか１項において，上記触媒トラップ材は，Ｙ２Ｏ３，Ｓｃ２Ｏ３，ＮｉＯ，ＺｎＯ，ＣｕＯ，ＣｅＯ２，Ｐｒ２Ｏ３，ＰｒＯ４，Ｎｄ２Ｏ３，Ｓｍ２Ｏ３，Ｅｕ２Ｏ３，Ｇｄ２Ｏ３，Ｔｂ２Ｏ３，Ｄｙ２Ｏ３，Ｈｏ２Ｏ３，Ｅｒ２Ｏ３，Ｔｍ２Ｏ３，Ｙｂ２Ｏ３，Ｌｕ２Ｏ３及びＡｌ２Ｏ３から選択される１種以上の材料からなることを特徴とするセラミック触媒体の製造方法。
【請求項１５】
請求項２，３，４，６，７のいずれか１項において，上記触媒活性材は，ランタノイド元素から選択される少なくとも１種以上の元素を含む材料からなることを特徴とするセラミック触媒体の製造方法。
【請求項１６】
請求項２，３，４，６，７，１５のいずれか１項において，上記触媒活性材は，Ｙ２Ｏ３，ＣｅＯ２，Ｐｒ２Ｏ３，ＰｒＯ４，Ｎｄ２Ｏ３，Ｓｍ２Ｏ３，Ｅｕ２Ｏ３，Ｇｄ２Ｏ３，Ｔｂ２Ｏ３，Ｄｙ２Ｏ３，Ｈｏ２Ｏ３，Ｅｒ２Ｏ３，Ｔｍ２Ｏ３，Ｙｂ２Ｏ３及びＬｕ２Ｏ３から選択される１種以上の材料からなることを特徴とするセラミック触媒体の製造方法。
【請求項１７】
請求項２，３，４，６，７，１５，１６のいずれか１項において，上記触媒活性材は，少なくともＣｅの酸化物または複合酸化物から選択される１種以上の材料からなることを特徴とするセラミック触媒体の製造方法。
【請求項１８】
請求項２，３，４，６，７，１５〜１７のいずれか１項において，上記触媒活性材は，ＣｅＯ２と，Ｙ２Ｏ３，ＴｉＯ２，ＺｒＯ２及びＡｌ２Ｏ３から選択される１種以上の酸化物を混合してなる混合酸化物からなることを特徴とするセラミック触媒体の製造方法。
【請求項１９】
請求項１〜１８のいずれか１項において，上記触媒成分は，アルカリ金属元素及びアルカリ土類金属元素から選択される少なくとも１種以上の元素からなる化合物を含むことを特徴とするセラミック触媒体の製造方法。
【請求項２０】
請求項１〜１９のいずれか１項において，上記触媒成分は，Ｌｉ，Ｎａ，Ｋ，Ｂａ，Ｒｂ，Ｂｅ，Ｍｇ，Ｃａ及びＳｒから選択される少なくとも１種以上の元素からなる化合物を含むことを特徴とするセラミック触媒体の製造方法。
【請求項２１】
請求項１〜２０のいずれか１項において，上記セラミック担体は熱膨張係数が１．５×１０４／℃以下であることを特徴とするセラミック触媒体の製造方法。
【請求項２２】
請求項１〜２１のいずれか１項において，上記セラミック担体はコーディエライトを含有することを特徴とするセラミック触媒体の製造方法。
【請求項２３】
セラミック担体と，該セラミック担体の表面を覆い，触媒成分の拡散を抑制する触媒安定層と，該触媒安定層の表面を覆い，触媒成分を含有する触媒層とからなると共に，
上記触媒安定層の表面電位と上記触媒層の表面電位は略同一であり，かつ上記触媒安定層は使用最高温度より高温の融点を有することを特徴とするセラミック触媒体。
【請求項２４】
請求項２３において，上記触媒安定層は，Ｙ２Ｏ３及びＣｅＯ２の少なくとも一方を含むことを特徴とするセラミック触媒体。
【請求項２５】
セラミック担体と，該セラミック担体の表面を覆い，触媒成分を含有する触媒層とからなると共に，該触媒層は，上記触媒成分を吸引して該触媒成分の拡散を抑制可能な触媒トラップ材を含有し，かつ該触媒トラップ材は使用最高温度より高温の融点を有することを特徴とするセラミック触媒体。
【請求項２６】
請求項２５において，上記触媒トラップ材は，Ｙ２Ｏ３，Ｓｃ２Ｏ３，ＮｉＯ，ＺｎＯ，ＣｕＯ，ＣｅＯ２，Ｐｒ２Ｏ３，ＰｒＯ４，Ｎｄ２Ｏ３，Ｓｍ２Ｏ３，Ｅｕ２Ｏ３，Ｇｄ２Ｏ３，Ｔｂ２Ｏ３，Ｄｙ２Ｏ３，Ｈｏ２Ｏ３，Ｅｒ２Ｏ３，Ｔｍ２Ｏ３，Ｙｂ２Ｏ３，Ｌｕ２Ｏ３及びＡｌ２Ｏ３から選択される１種以上の材料からなることを特徴とするセラミック触媒体。
【請求項２７】
セラミック担体と，該セラミック担体の表面を覆い，触媒成分を含有する触媒層とからなると共に，該触媒層は，水蒸気改質反応により水素を上記触媒成分に供給可能な触媒活性材を含有し，かつ該触媒活性材は使用最高温度より高温の融点を有することを特徴とするセラミック触媒体。
【請求項２８】
請求項２７において，上記触媒活性材は，ＣｅＯ２と，Ｙ２Ｏ３，ＴｉＯ２，ＺｒＯ２及びＡｌ２Ｏ３から選択される１種以上の酸化物を混合してなる混合酸化物からなることを特徴とするセラミック触媒体。
【発明の詳細な説明】
【０００１】
【技術分野】
本発明は，自動車エンジン等の内燃機関の排気ガスを浄化する浄化用触媒体として使用することができ，特にリーンバーンエンジンやディーゼルエンジンからの排気ガス浄化用触媒体として最適なセラミック触媒体及びその製造方法に関する。
【０００２】
【従来技術】
従来より，自動車の排気ガス浄化用触媒に，ＣＯ及びＨＣの酸化とＮＯｘの還元を同時に行って排気ガスを浄化する，いわゆる三元触媒が用いられている。
近年，地球環境保護のために，さらなる排気ガスのクリーン化とＣＯ２排出量の低減が要求されており，燃費向上による排気ガス量の低減が可能な希薄燃焼（リーンバーン）方式エンジンが広く採用されるようになっている。
【０００３】
従来の三元触媒は，リーン側（酸素過剰雰囲気）でＮＯｘの浄化性能が低下することから，本来の機能を発揮することができず，これを補うために，ＮＯｘ吸蔵還元型の排気ガス浄化用触媒が開発されている。
ＮＯｘ吸蔵還元型の排気ガス浄化用触媒は，従来の三元触媒に用いられるＰｔ，Ｒｈ等の貴金属触媒からなる主触媒に加えて，リーン雰囲気ではＮＯｘを吸蔵し，ストイキ（理論空燃比）及びリッチ雰囲気（還元雰囲気）で吸蔵されたＮＯｘを放出するＮＯｘ吸蔵材を助触媒として添加してなる。
【０００４】
ＮＯｘ吸蔵材としては，塩基性の強い，Ｎａ，Ｋ，Ｃｓ等のアルカリ金属や，Ｍｇ，Ｓｒ，Ｂａ等のアルカリ土類金属の化合物が使用されている。
ＮＯｘ吸蔵還元型の排気ガス浄化用触媒に関しては，例えば，特開平６−３１１３９号公報に記載があり，低熱膨張で耐熱性に優れるコーディエライト等からなるセラミック担体に，γ−アルミナ等の高比表面積材料をコートし，アルカリ金属酸化物とＰｔとを担持させた触媒によって，リーン状態でのＮＯｘ排出量の低減が可能であることが開示されている。
ここで吸着されたＮＯｘは，ストイキないしリッチ雰囲気でＮＯｘ吸蔵材から放出され，Ｐｔにより浄化される。一方，排気ガス温度が高温化する傾向にあることから，排気ガス浄化用触媒の高温耐久性の向上が重要となっている。
【０００５】
ところが，コーディエライト担体にアルカリ金属化合物をＮＯｘ吸蔵材として担持した排気ガス浄化用触媒は，排気ガス温度が高くなると，ＮＯｘ吸蔵能の低下とコーディエライト担体の劣化を引き起こす問題があった。
これは，アルカリ金属化合物が多孔性のγ−アルミナ等よりなるコート層内を容易に通過して，コーディエライト中のＳｉと反応することが原因と考えられている。
【０００６】
この対策として，例えば，特開平１０−１６５８１７号公報では，Ｓｉを含まない低熱膨張材料からなるセラミック担体またはメタル担体を使用することが提案されている。
しかしながら，特開平１０−１６５８１７号公報に例示される，α−アルミナ，ジルコニア，チタニア，リン酸チタン，チタン酸アルミニウム，ステンレス鋼，Ｆｅ−Ａｌ−Ｃｒ合金のうち，実用上十分に低い熱膨張性を示すのは，非常に密度の大きい（重い）チタン酸アルミニウムのみである。
【０００７】
チタン酸アルミニウムは，車両軽量化の面で不利で，価格が高い。またメタル担体も高価である。他のセラミック材料は，熱膨張が大きく，耐熱衝撃性を考慮すると実用的ではない。
このように，コーディエライトに代わる低熱膨張率で安価な材料は，得られていないのが実情である。
【０００８】
さらに，特開平１０−１３７５９０号公報では，ディーゼルエンジンから排出されるパティキュレートを捕集する排気ガス浄化フィルタを，コーディエライト等のセラミックフィルタにシリカ，ジルコニア，チタニア等よりなるコーティング層を設けた上に，アルカリ金属，アルカリ土類金属の硫酸塩を含む触媒成分を担持して構成しており，コーティング層によって，触媒成分のフィルタ内部への拡散が抑制されることが記載されている。
【０００９】
【特許文献１】
特開平６−３１１３９号公報
【特許文献２】
特開平１０−１６５８１７号公報
【特許文献３】
特開平１０−１３７５９０号公報
【００１０】
【解決しようとする課題】
しかしながら，本発明者等が検討した結果，従来技術に記載されたコーティング層の材料は，排気ガス浄化用触媒の使用温度である約８００℃の条件において，アルカリ金属化合物やアルカリ土類金属化合物と反応し，さらに余剰のアルカリ金属化合物やアルカリ土類金属化合物が内部を移動・拡散してフィルタ表面に到達可能であることが判明した。
【００１１】
従って，排気ガスの最高温度が１０００℃付近まで上昇する現状では，これら材料からなるコーティング層により，アルカリ金属化合物やアルカリ土類金属化合物の拡散を抑えることは困難である。そして，上記触媒成分と反応してフィルタ基材となるコーディエライト等の組成が変化し，熱膨張係数が増加する問題は現状では充分に解決されたとは言い難い。
【００１２】
本発明は，かかる従来の問題点に鑑みてなされたもので，低熱膨張率で高温耐久性に優れ，触媒成分がセラミック担体に拡散し難く，触媒性能の低下やセラミック担体の劣化が生じ難く，優れた触媒性能を長期にわたり維持可能なセラミック触媒体及びその製造方法を提供しようとするものである。
【００１３】
【課題の解決手段】
第１の発明は，セラミック担体と，該セラミック担体の表面を覆い，触媒成分の拡散を抑制する触媒安定層と，該触媒安定層の表面を覆い，触媒成分を含有する触媒層とからなると共に，
上記触媒安定層の表面電位と上記触媒層の表面電位は略同一であり，かつ上記触媒安定層は使用最高温度より高温の融点を有するセラミック触媒体の製造方法において，
上記触媒安定層を構成する触媒安定層材料を準備し，
該触媒安定層材料を溶媒に均一分散混合した懸濁液を作製し，
上記懸濁液を上記セラミック担体の表面に均一に付与すると共に上記触媒安定層材料を熱処理して上記触媒安定層を形成するに当たり，
上記懸濁液を作製する際は，上記触媒安定層材料と上記溶媒とを含む混合液を作製し，該混合液の流路に衝突部を設けて，上記混合液を高圧下で衝突部に衝突させることで触媒安定層材料を溶媒に均一分散混合する高圧分散混合処理を行うことを特徴とするセラミック触媒体の製造方法にある（請求項１）。
【００１４】
また，第２の発明は，セラミック担体と，該セラミック担体の表面を覆い，触媒成分を含有する触媒層とからなると共に，
上記触媒層は，上記触媒成分を吸引して該触媒成分の拡散を抑制可能な触媒トラップ材を含有し，かつ該触媒トラップ材は使用最高温度より高温の融点を有する，
または上記触媒層は，水蒸気改質反応により水素を上記触媒成分に供給可能な触媒活性材を含有し，かつ該触媒活性材は使用最高温度より高温の融点を有するセラミック触媒体の製造方法において，
上記触媒層を構成する触媒層材料を準備し，
該触媒層材料を溶媒に均一分散混合した懸濁液を作製し，
上記懸濁液を上記セラミック担体の表面に均一に付与すると共に上記触媒層材料を熱処理して上記触媒層を形成するに当たり，
上記懸濁液を作製する際は，上記触媒層材料と上記溶媒とを含む混合液を作製し，該混合液の流路に衝突部を設けて，上記混合液を高圧下で衝突部に衝突させることで触媒層材料を溶媒に均一分散混合する高圧分散混合処理を行うことを特徴とするセラミック触媒体の製造方法にある（請求項２）。
【００１５】
また，第３の発明は，セラミック担体と，該セラミック担体の表面を覆い，触媒成分の拡散を抑制する触媒安定層と，該触媒安定層の表面を覆い，触媒成分を含有する触媒層とからなると共に，
上記触媒安定層の表面電位と上記触媒層の表面電位は略同一であり，かつ上記触媒安定層は使用最高温度より高温の融点を有するセラミック触媒体の製造方法において，
上記触媒安定層を構成する触媒安定層材料を準備し，
該触媒安定層材料を溶媒に均一分散混合した懸濁液を作製し，
上記懸濁液を上記セラミック担体の表面に均一に付与すると共に上記触媒安定層材料を熱処理して上記触媒安定層を形成するに当たり，
上記懸濁液を作製する際は，上記触媒安定層材料と上記溶媒とを含む混合液を作製し，該混合液を密閉した空間で高速に攪拌して剪断力を加える高速密閉攪拌処理を行うことを特徴とするセラミック触媒体の製造方法にある（請求項５）。
【００１６】
また，第４の発明は，セラミック担体と，該セラミック担体の表面を覆い，触媒成分を含有する触媒層とからなると共に，
上記触媒層は，上記触媒成分を吸引して該触媒成分の拡散を抑制可能な触媒トラップ材を含有し，かつ該触媒トラップ材は使用最高温度より高温の融点を有する，
または上記触媒層は，水蒸気改質反応により水素を上記触媒成分に供給可能な触媒活性材を含有し，かつ該触媒活性材は使用最高温度より高温の融点を有するセラミック触媒体の製造方法において，
上記触媒層を構成する触媒層材料を準備し，
該触媒層材料を溶媒に均一分散混合した懸濁液を作製し，
上記懸濁液を上記セラミック担体の表面に均一に付与すると共に上記触媒層材料を熱処理して上記触媒層を形成するに当たり，
上記懸濁液を作製する際は，上記触媒層材料と上記溶媒とを含む混合液を作製し，該混合液を密閉した空間で高速に攪拌して剪断力を加える高速密閉攪拌処理を行うことを特徴とするセラミック触媒体の製造方法にある（請求項６）。
【００１７】
第１，第３の発明は，セラミック担体と触媒安定層と触媒層とからなるセラミック触媒体を製造する方法である。第２，第４の発明は，セラミック担体と触媒層とからなり，触媒層が触媒トラップ材または触媒活性材を含有するセラミック触媒体を製造する方法である。
更に，第１，第２の発明は，触媒安定層材料や触媒層材料を溶媒に均一分散混合する際に高圧分散混合処理を利用する製造方法であり，第３，第４の発明は，均一分散混合する際に高速密閉攪拌処理を用いる製造方法である。
【００１８】
本発明の作用効果について説明する。
本発明において，触媒安定層（第１，第３の発明）または触媒トラップ材または触媒活性材を含む触媒層（第２，第４の発明）は，溶媒に触媒安定層材料や触媒層材料を均一分散混合して形成した懸濁液をセラミック担体に均一に付与し，その後熱処理することで形成する。
そして，上記懸濁液の形成に高圧分散混合処理（第１，第２の発明）または高速密閉撹拝手段（第３，第４の発明）を利用する。
【００１９】
上記高圧分散混合処理や上記高速密閉攪拌処理による分散は，触媒安定層材料や触媒層材料の溶媒中での凝集，二次粒子形成を防止して，これらを一次粒子径または一次粒子径近くの粒子径を備えた状態に分散させることができる。
更に，上記高圧分散混合処理や上記高速密閉攪拌処理により作製した懸濁液は，長期間にわたって分散状態が安定し，液中での各材料の再凝集が生じ難い。
【００２０】
このように，再凝集し難い懸濁液をセラミック担体に均一分散混合状態で付与することから形成した触媒安定層や触媒層は，どの部分においても均一な表面電位や均一な混合組成を備えており，よって触媒成分のセラミック担体への拡散を防止することができる。
また，触媒成分がセラミック担体に拡散し難いため，触媒成分の拡散に伴う触媒性能の低下も，セラミック担体の劣化も生じ難く，よって，長期にわたって触媒性能が変化し難いセラミック触媒体を得ることができる。
すなわち，触媒成分がセラミック担体へ拡散し難いため，触媒層において各触媒成分は均一に分散した状態を維持して存在し続けることができる。このように触媒成分が触媒層に安定して存在するため，安定した触媒性能を維持したセラミック触媒体を得ることができる。
さらに，セラミック担体として従来触媒成分の拡散発生を前提として使用できなかった低熱膨張材料からなるものを使用することが可能となって，低熱膨張率のセラミック触媒体を得ることができる。
また，セラミック触媒体を高温に加熱しても，触媒成分の拡散は促進され難いため，セラミック触媒体を構成する各材料の耐熱限界まで使用できるセラミック触媒体を得ることができる。
【００２１】
また，上記高圧分散混合処理や上記高速密閉攪拌処理は，触媒安定層材料や触媒層の分散を効率的かつ連続的に行うことができる。そして，安定した分散状態を備えた懸濁液を作り出すことができる。
よって，本発明にかかる上記処理によれば，均一な懸濁液を安定的に製造し，よって安定的にセラミック触媒体を製造することができる。
【００２２】
また，第５の発明は，セラミック担体と，該セラミック担体の表面を覆い，触媒成分の拡散を抑制する触媒安定層と，該触媒安定層の表面を覆い，触媒成分を含有する触媒層とからなると共に，
上記触媒安定層の表面電位と上記触媒層の表面電位は略同一であり，かつ上記触媒安定層は使用最高温度より高温の融点を有することを特徴とするセラミック触媒体である（請求項２３）。
【００２３】
第５の発明にかかるセラミック触媒体は，触媒安定層と触媒層との表面電位を略同一（すなわち略等電位）としたため，触媒層に含まれる触媒成分が電気的引力または斥力の作用を受けることなく移動しないで触媒層に安定して存在することから，セラミック触媒体の使用最高温度において触媒成分のセラミック担体内部への拡散を防止することができる。更に触媒安定層はセラミック触媒体の使用最高温度より融点が高く，触媒安定層の熱劣化や変質を防止することができる。
【００２４】
また，第６の発明は，セラミック担体と，該セラミック担体の表面を覆い，触媒成分を含有する触媒層とからなると共に，該触媒層は，上記触媒成分を吸引して該触媒成分の拡散を抑制可能な触媒トラップ材を含有し，かつ該触媒トラップ材は使用最高温度より高温の融点を有することを特徴とするセラミック触媒体にある（請求項２５）。
すなわち，触媒トラップ材は触媒層に担持された触媒成分を表面電位で吸引して触媒トラップ材周辺に捕捉し，触媒成分のセラミック担体内部への拡散を防止する。よって，触媒成分を触媒層中に均一に分散保持することができる。
そして，触媒成分がセラミック担体へ拡散して反応し難いため，セラミック担体の熱膨張増といった問題が生じ難く，安価で高温耐久性に優れ，安定した触媒性能を長期にわたり維持するセラミック触媒体が得られる。
また，触媒トラップ材はセラミック触媒体の使用最高温度よりも高温の融点を持つため，触媒層の熱劣化や変質を防止することができる。
【００２５】
また，第７の発明は，セラミック担体と，該セラミック担体の表面を覆い，触媒成分を含有する触媒層とからなると共に，該触媒層は，水蒸気改質反応により水素を上記触媒成分に供給可能な触媒活性材を含有し，かつ該触媒活性材は使用最高温度より高温の融点を有することを特徴とするセラミック触媒体にある（請求項２７）。
【００２６】
すなわち，触媒活性材は触媒層に担持された触媒成分を表面電位で吸引して触媒活性材周辺に捕捉し，触媒成分のセラミック担体内部への拡散を防止する。よって，触媒成分を触媒層中に均一に分散保持することができる。
そして，触媒成分がセラミック担体へ拡散して反応し難いため，セラミック担体の熱膨張増といった問題が生じ難く，安価で高温耐久性に優れ，安定した触媒性能を長期にわたり維持するセラミック触媒体が得られる。
このような効果に加えて，触媒活性剤が水蒸気改質反応により水素を触媒層に供給することで，触媒成分の表面活性が増加して触媒反応を促進させることができる。
また，触媒活性材はセラミック触媒体の使用最高温度よりも高温の融点を持つため，触媒層の熱劣化や変質を防止することができる。
【００２７】
以上，本発明によれば，低熱膨張率で高温耐久性に優れ，触媒成分がセラミック担体に拡散し難く，触媒性能の低下やセラミック担体の劣化が生じ難く，優れた触媒性能を長期にわたり維持可能なセラミック触媒体及びその製造方法を提供することができる。
【００２８】
【発明の実施の形態】
以下，第１〜第７の発明にかかる，セラミック担体，触媒層，触媒成分，触媒安定層，表面電位，使用最高温度，触媒トラップ材，触媒活性材，触媒安定層を構成する触媒安定層材料，触媒層を構成する触媒層材料，溶媒，懸濁液，高圧分散混合処理，高速密閉攪拌処理等について順次説明する。
【００２９】
『セラミック担体』
第１〜第７の発明において，セラミック触媒体の基材となるのがセラミック担体である。このセラミック担体としてハニカム構造体よりなるものを用いることが好ましい。
ここにハニカム構造体とは，触媒性能を作用させたいガスの流路となる多数の孔部を備え，蜂の巣状の構造を備えた円筒形の構造である（後述する実施例１参照）。
上記セラミック担体において，触媒安定層や触媒層を形成する表面とは，ガス流路となる壁面だけでなく，壁面の内部に形成された細孔の内表面をも含むことが望ましい。
【００３０】
本発明のセラミック担体として使用可能なハニカム構造体の作製例について説明する。
ハニカム構造体がコーディエライトからなる場合，コーディエライト化原料として，一般に，タルク，カオリン，アルミナ等の酸化物を使用することができる。
これらコーディエライト化原料を理論組成となるように調合し，更にバインダ，潤滑剤，保湿剤等の成形助剤及び水を添加して混練し，押出成形することにより所望の形状を備えたハニカム成形体を得る。
このハニカム成形体を大気中で加熱，脱脂した後，焼成してハニカム構造体を得る。このハニカム構造体を本発明にかかるセラミック担体として使用することができる。
なお，その他の材料からなるハニカム担体も同様に原料を調整して，作製することができる。
【００３１】
『触媒層，触媒成分』
第１，第３，第５の発明において，触媒層はγ−アルミナ等の高比表面積材料よりなるコート層に触媒成分を担持させて形成することが好ましい。
また，第２，第４の発明にかかる触媒層は，触媒トラップ材または触媒活性材と触媒成分とを上記コート層に担持させて形成することが好ましい。
【００３２】
また，内燃機関（自動車エンジンなど）の排気ガス浄化用触媒，例えば，リーンバーンエンジンやディーゼルエンジンのＮＯｘ吸蔵還元型触媒に，第１〜第４の発明にかかるセラミック触媒体を適用する際は，主触媒であるＰｔ，Ｒｈ，Ｐｄ等の貴金属触媒に，ＮＯｘ吸蔵材等の助触媒を加えた触媒成分を使用することが好ましい。
【００３３】
『触媒安定層』
上記触媒安定層は使用最高温度より高温の融点を有し，触媒安定層材料から形成する。触媒安定層の具体組成については前述した請求項９〜請求項１２等に記載した。なお，触媒安定層材料以外に，セラミック担体，触媒層を構成する材料または該材料の原料等を加えて触媒安定層を作製することもある。
【００３４】
『表面電位』
第１，第３，第５の発明で作製したセラミック触媒体は，触媒安定層と触媒層との表面電位を略同一（すなわち略等電位）としたため，触媒層に含まれる触媒成分が電気的引力または斥力の作用を受けることなく移動しないで触媒層に安定して存在することから，セラミック触媒体の使用最高温度において触媒成分のセラミック担体内部への拡散を防止することができる。
【００３５】
ここに表面電位について説明する。
各種材料の表面電位は，一般的にはゼータ電位をもって定義する。従って，本明細書においても，触媒安定層及び触媒層を構成する材料のゼータ電位を計測し，得られた計測値をそれぞれ『触媒安定層の表面電位』，『触媒層の表面電位』とする。
触媒安定層を構成する材料は触媒安定層材料であり，触媒層を構成する材料は触媒層材料である。従って，触媒安定層材料や触媒層材料の種類，組成比を調整することによって，触媒安定層と触媒層との表面電位の値が同等となるように制御することができる。
そして，触媒層材料の状態は触媒性能に影響するため，触媒安定層の種類や組成を調整することが，より触媒性能に優れたセラミック触媒体を得るためには望ましい。
【００３６】
ゼータ電位の計測例について説明する。
触媒安定層材料や触媒層材料を水等の溶媒に分散した分散液を作製し，該分散液を作製する。これらの分散液を評価サンプルとして，ゼータ電位計で測定する。
ゼータ電位計の測定メカニズムにはいくつか種類がある。
例えば，電位泳動法は，外部から電場を与えて，各分散液内の分散粒子の表面電位に対応する泳動速度を計測し，泳動速度と電場から電気移動度を算出し，ｓｍｏｉｕｈｏｗｓｋｉの式等を用いて電気移動度からゼータ電位を得る方法である。また，ゼータ電位を計測する評価サンプル調整の際に溶媒として水を用いたが，この場合，水の水素イオン濃度（ｐＨ値，以下ｐＨと記す）を通例ｐＨ３〜１１の範囲として，任意のｐＨにおいてゼータ電位を計測する。
なお，ｐＨは硝酸溶液及びアンモニア溶液で調整して，所望のｐＨとなるようにする。このようにしてｐＨに応じたゼータ電位を得ることができる。
【００３７】
また，上記触媒安定層材料や触媒層材料からゼータ電位を求める方法の他，セラミック担体に形成した触媒安定層や触媒層の表面に対して流動電位法を利用してゼータ電位を計測することもできる。
ここに流動電位法は，測定するサンプルの表面に媒体を流し，発生する電位差と圧力差との関係によりゼータ電位を求める方法である。
【００３８】
また，上記触媒安定層は，その表面電位を調整するために，触媒安定層を複数の触媒安定層材料を用いて多層構成として作製することができる。
すなわち，多層の触媒安定層を作製するために，各層ごとに懸濁液を用意し，各懸濁液へのセラミック担体の浸漬，乾燥，焼成の一連の工程を繰り返して多層の触媒安定層を得ることができる。
【００３９】
『使用最高温度』
触媒安定層を構成する触媒安定層材料は，セラミック触媒体の使用最高温度より高い融点を有する材料とする。内燃機関の排気ガス浄化用触媒の場合，使用時の触媒温度は，通常８００〜９００℃程度で，最高温度１０００℃付近まで上昇する。よって１０００℃以上の融点を有する材料を用いる。
融点が使用最高温度未満である場合，使用最高温度で触媒安定層が溶融するため，触媒成分の拡散を抑制する効果が低下するおそれがある。
【００４０】
『触媒層材料』
触媒層をγ−アルミナ等の高比表面積材料よりなるコート層に触媒成分，触媒トラップ材，触媒活性材等を担持させて形成する場合は，γ−アルミナ及び触媒成分（例えば貴金属触媒等の主触媒やＮＯｘ吸蔵材等の助触媒）が触媒層材料となる。その他，γ−アルミナの熱劣化防止のために，ＴｉＯ２，ＺｒＯ２を使用することができる。
【００４１】
『触媒トラップ材』
触媒層に触媒トラップ材が分散することで，次のような効果を得ることができる。
すなわち，触媒トラップ材は触媒層に担持された触媒成分を表面電位で吸引して触媒トラップ材周辺に捕捉し，触媒成分のセラミック担体内部への拡散を防止する。よって，触媒成分を触媒層中に均一に分散保持することができる。
そして，触媒成分がセラミック担体へ拡散して反応し難いため，セラミック担体の熱膨張増といった問題が生じ難く，安価で高温耐久性に優れ，安定した触媒性能を長期にわたり維持するセラミック触媒体が得られる。
また，触媒トラップ材はセラミック触媒体よりも高融点の材料で構成することが好ましい。
【００４２】
また，触媒トラップ材の使用量は特に限定する必要はないが，触媒層のコート層を構成するγ−アルミナ等の高比表面積材料に対して重量で３〜３０％の範囲で添加することが好ましい。
触媒トラップ材の添加量を３％以上とすることで際立った効果を得ることができ，３０％を越えると添加量に応じた効果の向上がなくなり，効果が飽和する。
なお，触媒トラップ材の具体例については後述する。
【００４３】
『触媒活性材』
触媒層に触媒活性材が分散することで，次のような効果を得ることができる。
すなわち，触媒活性材は触媒層に担持された触媒成分を表面電位で吸引して触媒活性材周辺に捕捉し，触媒成分のセラミック担体内部への拡散を防止する。よって，触媒成分を触媒層中に均一に分散保持することができる。
そして，触媒成分がセラミック担体へ拡散して反応し難いため，セラミック担体の熱膨張増といった問題が生じ難く，安価で高温耐久性に優れ，安定した触媒性能を長期にわたり維持するセラミック触媒体が得られる。
このような効果に加えて，触媒活性剤が水蒸気改質反応により水素を触媒層に供給することで，触媒成分の表面活性が増加して触媒反応を促進させることができる。
また，触媒活性材はセラミック触媒体よりも高融点の材料で構成することが好ましい。
【００４４】
また，触媒活性材は，水蒸気改質反応により生成する水素を触媒成分，特にＰｔ，Ｒｈ等の貴金属触媒に供給する作用を有する。これにより，触媒成分の表面において活性面が増加する。活性面の増大は触媒反応を促進するため，触媒性能を高めることができる。
従って，触媒活性剤を含む触媒層を備えたセラミック触媒体は，長期にわたる高浄化性能，高活性を維持する必要のあるガソリンエンジンの三元触媒やＰＭ（パティキュレートマター：粒子状物質）の燃焼を同時に行うディーゼルエンジンのＮＯｘ触媒，ＤＰＦ（ディーゼルパティキュレートフィルタ）等に好適に用いることができる。
【００４５】
また，触媒活性材の使用量は特に限定する必要はないが，触媒層のコート層を構成するγ−アルミナ等の高比表面積材料に対して重量で３〜５０％の範囲で添加することが好ましい。
触媒活性材の添加量を３％以上とすることで際立った効果を得ることができ，５０％を越えると添加量に応じた効果の向上がなくなり，飽和する。
【００４６】
『懸濁液』及び『溶媒』
上記懸濁液は，第１，第３の発明では，触媒安定層材料を溶媒に均一分散混合して作製し，第２，第４の発明では，触媒層材料を溶媒に均一分散混合して作製した。触媒安定層材料や触媒層材料を分散させる溶媒としては，水，アルコール，エチレングリコール，分散剤，それらの混合溶媒などを用いることができる。
【００４７】
『高圧分散混合処理』，『高速密閉攪拌処理』
本発明者らは触媒安定層材料が溶媒に均一分散混合した懸濁液を得るために，または触媒層材料が溶媒に均一分散混合した懸濁液を得るために高圧分散混合処理を使用した。
上記高圧分散混合処理は，触媒安定層材料または触媒層材料と溶媒とを含む混合液を作製し，該混合液を高圧下で互いに衝突させることで触媒安定層材料または触媒層材料を溶媒に均一分散混合することである。
【００４８】
また，触媒安定層材料が溶媒に均一分散混合した懸濁液を得るために，または触媒層材料溶媒が溶媒に均一分散混合した懸濁液を得るために高速密閉撹拝処理を利用した。
上記高速密閉撹拝処理は，触媒安定層材料または触媒層材料と溶媒とを含む混合液を作製し，該混合液を密閉した空間で高速に攪拌して剪断力を加えることで触媒安定層材料または触媒層材料を溶媒に均一分散混合することである。
【００４９】
触媒安定層材料または触媒層材料を溶媒に均一分散混合して得た再凝集し難い懸濁液をセラミック担体に均一分散混合状態で付与することから形成した触媒安定層や触媒層は，どの部分においても均一な表面電位や均一な混合組成を備えており，よって触媒成分のセラミック担体への拡散を防止することができる。
【００５０】
次に，第１，第２の発明において，上記高圧分散混合処理を，可動オリフィスを上下作動するよう設けてなる混合分散部にて行うに当たり，
上記混合分散部の内部に露出する可動オリフィスの先端に，上記混合分散部に圧送した混合液を高圧下で衝突させることが好ましい（請求項３）（図３，図４参照）。
【００５１】
上記方法によれば，混合液が可動オリフィスに衝突した場所の近傍において圧力変化や衝撃波を形成することができる。この圧力変化や衝撃波が混合液に対し高度の微細化，分散，乳化，混合等の作用を与え，触媒安定層材料（第１の発明の場合）や触媒層材料（第２の発明の場合）を溶媒に対し効率的かつ確実に均一分散混合させて，長期間安定した分散状態にある懸濁液を作製することができる。
【００５２】
また，上記可動オリフィスにより導入した混合液が流路の体積を可変に制御できるので，材料の粒径や濃度に応じて流路の体積を調整することができる。
これにより，分散混合を最適制御できかつ安定的に行うことができる。
【００５３】
また，上記高圧分散処理に高圧ホモジナイザーを用いることができる。高圧ホモジナイザーだは，混合液を高圧で圧送し，高速流を形成し，該高速流による衝撃波を形成して触媒安定層材料（第１の発明の場合）や触媒層材料（第２の発明の場合）の凝集部を破壊，一次粒子の状態まで分散させることで，均一な懸濁液を得ることができる。更に，高圧で混合液を圧送することで，機械的なせん断力を混合液に加えて，触媒安定層材料（第１の発明の場合）や触媒層材料（第２の発明の場合）を溶媒に均一に分散させることができる。
【００５４】
次に，第１，第２の発明において，上記高圧分散混合処理は５０〜４００ＭＰａの圧力において行うことが好ましい（請求項４）。
【００５５】
これにより懸濁液中の触媒安定層材料（第１の発明の場合）や触媒層材料（第２の発明の場合）を効率的かつ確実に溶媒に対し均一分散混合して，長期間安定した分散状態にある懸濁液を得ることができる。
５０ＭＰａ未満では圧力が低く，溶媒への分散が不十分となったり，比較的短い時間で懸濁液に沈殿が発生するおそれがある。また，４００ＭＰａを越える圧力を混合液に付与することは困難で，コスト高となるおそれがある。よって，このような高圧は現実的な選択ではない。
【００５６】
第３，第４の発明において，上記高速密閉攪拌処理は，密閉耐圧容器と該密閉耐圧容器の内部に設けた回転軸に回転可能に取り付け，上記密閉耐圧容器の内径よりも僅かに小径の回転羽根とを有する攪拌槽において，
上記混合液を高速に攪拌して剪断力を加えることが好ましい（請求項７）。
【００５７】
上記触媒安定層材料または上記触媒層材料を上記溶媒に混合した混合液を作製して，該混合液を上記攪拌槽に圧送する。攪拌槽内に圧送された混合液は，密閉耐圧容器内の回転羽根が回転して形成する遠心力により密閉耐圧容器の内壁面に押し付けられる。これにより発生したずり応力による機械的なせん断力を混合液に与えることができる。
【００５８】
また，上記構成において，密閉耐圧容器と回転羽根との間の隙間は大変小さいため，回転羽根の先端（内壁面に近い側の端部）付近に存在する混合液は回転羽根ですべて撹拝されて高度の微細化，分散，混合，乳化等の作用が与えられる。
また，回転羽根の回転面の内外にある混合液は，混合液自体の慣性による回転運動中の速度差，渦流の発生等による混合作用を受ける。
【００５９】
これによれば，触媒安定層材料（第１の発明の場合）や触媒層材料（第２の発明の場合）を溶媒に対し効率的かつ確実に均一分散混合させて，長期間安定した分散状態にある懸濁液を得ることができる。
【００６０】
次に，触媒安定層の形成，触媒層の形成について説明する。
第１，第３の発明では，触媒安定層を形成し，その上に触媒層を形成する。
触媒安定層をセラミック担体に形成する一例を説明する。
高圧分散混合処理及び高速密閉撹拝手段により触媒安定層を構成する触媒安定層材料を溶媒に均一分散混合して懸濁液を調製する。その後，上記懸濁液にセラミック担体を浸漬し，通常の方法で乾燥・焼成する。
【００６１】
上記触媒安定層をセラミック担体の表面に均一に形成するため，触媒安定層の形成に先立って，セラミック担体の表面に中間層を形成することが好ましい。
一般に，セラミック担体表面は，焼成時に形成された多数の細孔からなる凹凸が存在するため，表面に触媒安定層を孔や亀裂等を生じることなく均一に形成することは容易ではない。
【００６２】
そこで，予め中間層を形成し，セラミック担体表面の凹凸を緩和し，中間層上に触媒安定層を形成することで，孔や亀裂等のない均一な触媒安定層を得ることができる。このような触媒安定層の表面に触媒層を設けることで，触媒層中の触媒成分のセラミック担体への拡散を防止することができる。
【００６３】
上記中間層を構成するセラミック材料は，特に限定されないが，使用最高温度より融点が高いセラミック材料，好ましくは１０００℃以上の融点を有するセラミック材料であることが好ましい。
また，セラミック担体及び触媒安定層の熱膨張係数に近い熱膨張係数を備えたセラミック材料を選択すると，熱膨張差による応力を緩和する効果を得る。
中間層の形成方法も，触媒安定層を形成する方法と同様であり，中間層を構成するセラミックス材料を含む懸濁液に，セラミック担体を浸漬し，乾燥・焼成することで中間層を得ることができる。
【００６４】
なお，触媒安定層及び中間層を形成するセラミック粒子は，一次粒子の平均粒径が，セラミック担体の平均細孔径（通常５μｍ程度）以下，好ましくは平均細孔径の１０分の１以下とすることが好ましい。これにより，セラミック担体の細孔表面の凹凸形状に沿って触媒安定層及び中間層を均一かつ容易に形成することができる。
なお，ここでいうところの細孔とは，セラミック担体の表面及び表面から内部へ連通する空間に形成される孔部をさし，不定形の孔空間である。
【００６５】
また，触媒安定層及び中間層はセラミック担体の細孔を埋めることなく，細孔の表面を薄く覆うように形成することが好ましく，またこの時の厚みは例えば，１〜３μｍ程度とすることが好ましい。
仮に細孔が触媒安定層及び中間層で埋められると，熱膨張差により亀裂等が生じやすくなる。また，その上に触媒層を形成する際のアンカー効果が期待できず，触媒層の接着力が低下するおそれがある。
【００６６】
また，触媒層を触媒安定層の表面に形成する方法としては，例えば触媒成分をγ−アルミナ等の高比表面積材料を含むスラリー中に分散させ，セラミック担体にコート層を形成すると同時に触媒成分を同時に担持形成することができる。
また，触媒安定層を設けたセラミック担体の表面をγ−アルミナ等の高比表面積材料よりなるコート層で覆い，その後，触媒成分を含む溶液に浸漬，乾燥してコート層に触媒成分を担持させることもできる。
【００６７】
また，第２，第４の発明では，セラミック担体の表面に触媒成分と共に触媒トラップ材または触媒活性材を含む触媒層を形成するが，この触媒層形成には上記触媒安定層形成と同様の手順を利用することができる。
すなわち，γ−アルミナを含むスラリー中に触媒成分や触媒トラップ材または触媒活性材を均一分散混合させ，本発明にかかる懸濁液を得て，該懸濁液にセラミック担体を浸漬，乾燥して触媒層を担持形成することができる。
【００６８】
また，第１〜第４の発明において，上記懸濁液を上記セラミック担体の表面に均一に付与する際は，上記懸濁液に超音波を与えることが好ましい（請求項８）。
これにより，懸濁液中での触媒安定層材料（第１，第３の発明）や触媒層材料（第２，第４の発明）の凝集，二次粒子形成を防止して，一次粒子または一次粒子径程度の粒子径を備えた分散状態を維持することができる。
【００６９】
第１，第３の発明において，上記触媒安定層は，元素周期律表第１Ｂ族，第２Ｂ族，第３Ａ族，第３Ｂ族，第４Ａ族，第５Ａ族，第６Ａ族，第７Ａ族及び第８族の元素から選択される少なくとも１種以上の元素を含む材料からなることが好ましい（請求項９）。
これら元素を含む材料を含ませることで，触媒安定層の表面電位を触媒層の表面電位と同等電位に容易に制御することができる。
【００７０】
また，上記触媒安定層は，Ｌａ，Ｙ，Ｓｃ，Ｃｅ，Ｐｒ，Ｎｄ，Ｓｍ，Ｅｕ，Ｇｄ，Ｔｂ，Ｄｙ，Ｈｏ，Ｙｂ，Ｌｕ，Ａｌ，Ｇａ，Ｚｎ，Ｃｕ，Ｔｉ，Ｚｒ，Ｈｆ，Ｖ，Ｎｂ，Ｔａ，Ｃｒ，Ｍｏ，Ｍｎ，Ｔｃ，Ｒｅ，Ｆｅ，Ｃｏ，Ｎｉ，Ｒｕ，Ｒｈ，Ｐｄ，Ｏｓ，Ｉｒ及びＰｔから選択される少なくとも１種以上の元素を含む材料からなることが好ましい（請求項１０）。
【００７１】
そして，これら元素から任意に選択した１種以上の元素を含む化合物，例えば，酸化物及び複合酸化物等を，触媒安定層に用いることができる。
具体的には，上記触媒安定層は，Ｙ２Ｏ３，Ｓｃ２Ｏ３，ＴｉＯ，Ｃｒ２Ｏ３，ＭｎＯ，Ｍｎ２Ｏ３，Ｍｎ２Ｏ５，Ｆｅ２Ｏ３，Ｆｅ３Ｏ４，Ｃｏ３Ｏ４，ＮｉＯ，ＺｎＯ，ＣｕＯ，Ｇａ２Ｏ３，ＺｒＯ２，Ｚｒ２Ｏ３，Ｎｂ２Ｏ５，ＳｎＯ２，ＣｅＯ２，Ｐｒ２Ｏ３，ＰｒＯ４，Ｎｄ２Ｏ３，Ｓｍ２Ｏ３，Ｅｕ２Ｏ３，Ｇｄ２Ｏ３，Ｔｂ２Ｏ３，Ｄｙ２Ｏ３，ＨＯ２Ｏ３，Ｅｒ２Ｏ３，Ｔｍ２Ｏ３，Ｙｂ２Ｏ３，Ｌｕ２Ｏ３，ＨｆＯ２，Ｔａ２Ｏ５，Ｙ２Ｏ３及びＡｌ２Ｏ３から選択される１種以上の材料からなることが好ましい（請求項１１）。
【００７２】
中でも，上記触媒安定層は，Ｙ２Ｏ３及びＣｅＯ２の少なくとも一方を含むことがもっとも好ましい（請求項１２）。この物質は，触媒安定層と触媒層の表面電位を同等に保ち，触媒成分の拡散・拡散を抑制する効果が非常に高い。
【００７３】
また，酸化物（複合酸化物）以外にも，炭化物，窒化物等の非酸化物（複合非酸化物でも使用できる）を用いることも可能であり，これらの複合材料も触媒安定層の構成材料として使用することができる。
このように触媒成分を含有する触媒層の表面電位に応じて，上述した化合物から適当な物質を選択したり，複数の化合物を選択して適当な組成比で組み合わせて，触媒安定層と触媒層の表面電位を同等となるように制御する。
【００７４】
また，第２，第４の発明において，上記触媒トラップ材は，平均一次粒子径が５００ｎｍ以下である粉末よりなることが好ましい（請求項１３）。
平均一次粒子径が５００ｎｍ以下の微粒子を触媒トラップ材は単位重量当たりの表面積が大きいため，少量の添加で本発明にかかる効果を得ることができ，材料費の節約を図ることができる。
なお，平均一次粒子径が１０ｎｍ未満であるものは，粒子同士の凝集や二次粒子形成が生じ，均一分散混合が困難となるおそれがあるため，触媒トラップ材の下限径は１０ｎｍとすることが好ましい。
【００７５】
また，第２，第４の発明において，上記触媒トラップ材は，Ｙ２Ｏ３，Ｓｃ２Ｏ３，ＮｉＯ，ＺｎＯ，ＣｕＯ，ＣｅＯ２，Ｐｒ２Ｏ３，ＰｒＯ４，Ｎｄ２Ｏ３，Ｓｍ２Ｏ３，Ｅｕ２Ｏ３，Ｇｄ２Ｏ３，Ｔｂ２Ｏ３，Ｄｙ２Ｏ３，Ｈｏ２Ｏ３，Ｅｒ２Ｏ３，Ｔｍ２Ｏ３，Ｙｂ２Ｏ３，Ｌｕ２Ｏ３及びＡｌ２Ｏ３から選択される１種以上の材料からなることが好ましい（請求項１４）。
上記材料からなる触媒トラップ材は，触媒層に均一に分散しているだけで，触媒層のほかの成分（触媒成分等）と反応し難い。従って，副生成物等の形成もなく，安定した触媒特性を備えた触媒層を得ることができる。
【００７６】
また，第２，第４の発明において，上記触媒活性材は，ランタノイド元素から選択される少なくとも１種以上の元素を含む材料からなることが好ましい（請求項１５）。
この材料は高い選択性で水蒸気改質反応が起こり，効率よく水素を触媒層に供給できる。
更に，上記元素を含む材料の具体例としては，Ｙ２Ｏ３，ＣｅＯ２，Ｐｒ２Ｏ３，ＰｒＯ４，Ｎｄ２Ｏ３，Ｓｍ２Ｏ３，Ｅｕ２Ｏ３，Ｇｄ２Ｏ３，Ｔｂ２Ｏ３，Ｄｙ２Ｏ３，Ｈｏ２Ｏ３，Ｅｒ２Ｏ３，Ｔｍ２Ｏ３，Ｙｂ２Ｏ３及びＬｕ２Ｏ３から選択される１種以上の材料を挙げることができる（請求項１６）。
これらの材料はいずれも熱的に安定した酸化物材料である。従って，高温で長期使用した際にセラミック触媒体の熱劣化が生じ難い。
【００７７】
また，特に好ましい化合物は，特に水蒸気改質反応に高活性で，効率よく水素を上記触媒層に供給できる，少なくともＣｅの酸化物または複合酸化物から選択される１種以上の材料である（請求項１７）。
Ｃｅの酸化物または複合酸化物は，酸素の吸着・脱離性能に優れた特性を有し，水蒸気改質反応が円滑に進行するためと考えられる。
【００７８】
更に，上記触媒活性材は，ＣｅＯ２と，Ｙ２Ｏ３，ＴｉＯ２，ＺｒＯ２及びＡｌ２Ｏ３から選択される１種以上の酸化物を混合してなる混合酸化物からなることが好ましい（請求項１８）。
また，ＣｅＯ２は，特に水蒸気改質反応に高活性で，Ｙ２Ｏ３，ＴｉＯ２，ＺｒＯ２及びＡｌ２Ｏ３の１種以上を選択して混合した混合酸化物とすることで，より選択的に水蒸気改質反応を起こし，効率よく水素を触媒層に供給できる。
【００７９】
なお，触媒活性材として例示した上記材料の中には触媒トラップ材として機能する材料もある。このように触媒活性剤と機能トラップ材と双方を含む触媒層を得ることもできる。
この場合，触媒成分に水素を供給して活性を高める効果に加えて，触媒成分を吸引，捕捉して拡散を抑制してセラミック担体を守ることができる。
【００８０】
また，第１〜第４の発明において，上記触媒成分は，アルカリ金属元素及びアルカリ土類金属元素から選択される少なくとも１種以上の元素からなる化合物を含むこと（請求項１９）が好ましい。
これら金属元素の化合物は高いＮＯｘ吸蔵効果を有する。そのため，触媒成分がこれらの化合物を含むことで，排気ガス浄化用触媒として本発明にかかるセラミック触媒体を用いることができる。
【００８１】
また，上記化合物の中でも，特にＬｉ，Ｎａ，Ｋ，Ｂａ，Ｒｂ，Ｂｅ，Ｍｇ，Ｃａ及びＳｒから選択される少なくとも１種以上の元素からなる化合物を含むことが好ましい（請求項２０）。
具体的には，上記元素にかかる酸化物や酢酸塩，硝酸塩，硫酸塩等の塩，これらの酸化物や塩からなる複合化合物等を使用することができる。
更に好ましくは，ＮＯｘ吸蔵能に優れるＢａ，Ｋ，Ｌｉを含む化合物，例えば，酢酸バリウム，酢酸カリウム，硝酸リチウム等を好適に用いることができる。なお，ここで挙げた触媒成分は一例であり，他の目的に使用するセラミック触媒体を作製する際には異なる触媒成分からなる触媒層を採用する。
【００８２】
また，上記セラミック担体は熱膨張係数が１．５×１０４／℃以下であることが好ましい（請求項２１）。
このようなセラミック担体は，耐熱衝撃性が高く，高温の排気ガスが流入する排気ガス浄化用触媒に使用した際に熱衝撃破壊が生じ難い。
熱膨張係数が１．５×１０４／℃より大きい場合は，耐衝撃性が悪化して高温耐久性が劣化するおそれがある。
また，上記熱膨張係数の下限は，一般にセラミック触媒体は金属ハウジング内に固定して使用することから，著しく収縮して固定が困難とならないように０以上とする，すなわち熱で収縮しないようにすることが好ましい。
【００８３】
また，上記セラミック担体はコーディエライトを含有することが好ましい（請求項２２）。
セラミック担体として熱膨張係数の低いコーディエライト材料を用いることで，耐熱衝撃性に優れたセラミック触媒体を得ることができる。熱衝撃性に優れた触媒体は高温の排気ガスが流入する排気ガス浄化用触媒に使用した際に熱衝撃破壊が生じ難い。
また，コーディエライトは高温耐久性に優れる材料である。従って，触媒層の触媒成分の性能を長期に渡り維持することができる。更に，コーディエライトは安価であり，製造コストを引き下げることもできる。
【００８４】
なお，コーディエライトとは，２ＭｇＯ・２Ａｌ２Ｏ３・５ＳｉＯ２の化学式で表される複合酸化物であり，低熱膨張材料で耐熱性に優れかつ安価である。
また，セラミック担体として，例えば，ＳｉＣ，Ｓｉ３Ｎ４等のＳｉを含むセラミック材料からなるものを用いることもできる。
【００８５】
また，第５の発明において，Ｙ２Ｏ３及びＣｅＯ２の少なくとも一方を含むことがもっとも好ましい（請求項２４）。この物質は，触媒安定層と触媒層の表面電位を同等に保ち，触媒成分の拡散・拡散を抑制する効果が非常に高い。
また，第６の発明において，上記触媒トラップ材は，Ｙ２Ｏ３，Ｓｃ２Ｏ３，ＮｉＯ，ＺｎＯ，ＣｕＯ，ＣｅＯ２，Ｐｒ２Ｏ３，ＰｒＯ４，Ｎｄ２Ｏ３，Ｓｍ２Ｏ３，Ｅｕ２Ｏ３，Ｇｄ２Ｏ３，Ｔｂ２Ｏ３，Ｄｙ２Ｏ３，Ｈｏ２Ｏ３，Ｅｒ２Ｏ３，Ｔｍ２Ｏ３，Ｙｂ２Ｏ３，Ｌｕ２Ｏ３及びＡｌ２Ｏ３から選択される１種以上の材料からなることが好ましい（請求項２６）。
上記材料からなる触媒トラップ材は，触媒層に均一に分散しているだけで，触媒層のほかの成分（触媒成分等）と反応し難い。従って，副生成物等の形成もなく，安定した触媒特性を備えた触媒層を得ることができる。
【００８６】
また，第７の発明における，上記触媒活性材は，ＣｅＯ２と，Ｙ２Ｏ３，ＴｉＯ２，ＺｒＯ２及びＡｌ２Ｏ３から選択される１種以上の酸化物を混合してなる混合酸化物からなることが好ましい（請求項２８）。
ＣｅＯ２は，特に水蒸気改質反応に高活性で，Ｙ２Ｏ３，ＴｉＯ２，ＺｒＯ２及びＡｌ２Ｏ３の１種以上を選択して混合した混合酸化物とすることで，より選択的に水蒸気改質反応を起こし，効率よく水素を触媒層に供給できる。
【００８７】
【実施例】
以下に，図面を用いて本発明の実施例について説明する。
（実施例１）
本発明にかかるセラミック触媒体について，図１，図２を用いて説明する。
本例にかかるセラミック触媒体１は，セラミック担体と，該セラミック担体の表面を覆い，触媒成分の拡散を抑制する触媒安定層１２と，該触媒安定層１２の表面を覆い，触媒成分を含有する触媒層１３とからなると共に，上記触媒安定層１２の表面電位と上記触媒層１３の表面電位は略同一であり，かつ上記触媒安定層１２は使用最高温度より高温の融点を有する。
【００８８】
このセラミック触媒体１を製造する際は，まず上記触媒安定層１２を構成する触媒安定層材料を準備して，該触媒安定層材料を溶媒に均一分散混合した懸濁液を作製する。次いで，上記懸濁液を上記セラミック担体の表面に均一に付与すると共に上記触媒安定層材料を熱処理して上記触媒安定層１２を形成する。
そして，上記懸濁液を作製する際は，上記触媒安定層材料と上記溶媒とを含む混合液を作製し，該混合液を高圧下で互いに衝突させることで触媒安定層材料を溶媒に均一分散混合する高圧分散混合処理を行う。
【００８９】
以下，詳細に説明する。
図１，図２に示すごとく，本例にかかるセラミック触媒体１は，コーディエライトからなるセラミック担体を基材とし，その表面にシリカからなる中間層（図示略）を形成し，該中間層の表面に触媒安定層１２を形成し，該触媒安定層１２の表面に触媒層１３を形成してなる。
そして，本例のセラミック触媒体は自動車エンジンの排気管に設置して，エンジンから排出される排気ガス浄化に使用する。
【００９０】
セラミック担体はハニカム構造体で，図１，図２に示すごとく，触媒を作用させる排気ガスの流路となる多数の孔部１０を有し，触媒安定層１２を形成する表面は，ガス流路に面する孔部１０の壁面１００である。また，図２に示した矢線Ｚは，触媒を作用させる排気ガスの流路となる方向である。
図１（ａ）は孔部１０を拡大した状態の説明図である。このように壁面１００を覆うように触媒安定層１２が，さらに触媒安定層１２を覆うように後述する触媒成分を含む触媒層１３が形成されている。なお，図１（ｂ）は，壁面１００を更に拡大して図示した。
【００９１】
上記触媒安定層１２はＣｅＯ２とＹ２Ｏ３とからなり，上記触媒層１３はγ−アルミナからなるコート層に主触媒及び助触媒からなる触媒成分を担持してなる。上記触媒層１３におけるγ−アルミナからなるコート層の表面は凹凸面であり，該凹凸面に触媒成分が物理吸着している。
主触媒は貴金属触媒で，助触媒はＮＯｘ吸蔵材である。具体的には，主触媒はＰｔとＲｈからなり，助触媒はカリウム化合物（Ｋ２Ｏ）からなる。上記主触媒は従来から知られた三元触媒であり，助触媒はリーン雰囲気でＮＯｘを吸蔵し，ストイキ（理論空燃比）及びリッチ雰囲気（還元雰囲気）で吸蔵されたＮＯｘを放出するＮＯｘ吸蔵材である。
また，触媒層１３の表面電位と触媒安定層１２の表面電位は略等しく，本例のセラミック触媒体の実使用域のｐＨ７〜１０において，双方共にｐＨ７では２ｍＶ，ｐＨ８で−２ｍＶ，ｐＨ９で−７ｍＶ，ｐＨ１０で−７ｍＶである。
ここに表面電位の測定方法について説明すると，表面電位を測定したい触媒層や触媒安定層の評価サンプルを準備して，ｐＨ５〜１１の範囲に希塩酸溶液及び水酸化カリウム溶液で調整して，表面電位の代用値であるゼータ電位を測定する。
【００９２】
ゼータ電位の測定は，ゼータ電位測定装置（日本シーベルヘグナー  ＥＫＡ）を用いて流動電位法にて計測した（測定温度：２３〜２５℃，ｐＨ調整溶液：０．０１Ｎ−ＨＣｌ及び０．０１Ｎ−ＫＯＨ）。
測定の手順は以下に示す。
１）評価サンプル（板状，２１ｍｍ×６０ｍｍ×２ｍｍ）をゼータ電位測定装置の評価部のキャピラリー管内に配置する。
２）圧縮空気で一定圧力で電解溶液（０．０１Ｎ−ＨＣｌ及び０．０１Ｎ−ＫＯＨ）をキャピラリー管に押し出す。
３）発生する流動起電力を計測する。
以下，キャピラリー管に発生する流動起電力を，差圧を変えながら測定する。
また，評価する電解液のｐＨ値は０．０１Ｎ−ＨＣｌ及び０．０１Ｎ−ＫＯＨ溶液を調整して，酸性側及びアルカリ側のｐＨで流動起電力を計測する。なお，ｐＨ値は測定終了時の値を用いた。
【００９３】
次に，本例にかかるセラミック触媒体の製造方法について説明する。
まずハニカム構造体のセラミック担体を作製する。
コーディエライト化原料として，タルク，カオリン，アルミナ及び水酸化アルミニウムを作製し，これら原料粉末をコーディエライト理論組成点付近となるように調合した。
調合原料に，バインダ，潤滑剤，保湿剤及び水分を適量添加し，混練した。混練物を壁厚１００μｍ，セル密度４００ｃｐｓｉ（１平方インチ当たりの孔部の個数），直径５０ｍｍのハニカム成形体として押出成形した。
このハニカム成形体を大気雰囲気で８００℃まで加熱して脱脂した後，１３９０℃で２時間かけて焼成した。これによりセラミック担体を得た。
【００９４】
次に，セラミック担体に中間層を設ける。
この中間層は触媒安定層の均一なコーティングを可能とするために，セラミック担体をシリカゾル（日産化学（株）製，コロイダルシリカ）液に浸漬してコーティングし，乾燥，焼成により形成した。
【００９５】
次に，触媒安定層を形成する。
触媒安定層材料として，いずれも平均粒子径が１００〜３００ｎｍの超微粒子（シーアイ化成（株）製，ナノテック超微粒子）を用いた。この超微粒子はＣｅＯ２とＹ２Ｏ３とからなり，いずれも融点が１０００℃以上である。
そして，上記超微粒子を純水（本例は純水を溶媒として用いた）に分散均一混合させて，懸濁液を調整した。
【００９６】
本例にかかる懸濁液は，高圧分散混合処理を利用して作製した。
すなわち，本例は高圧分散混合処理において高圧ホモジナイザーを用いるが，高圧ホモジナイザー内に純水に触媒安定層材料を混合した混合液を高圧で圧送し，高速流を形成し，該高速流による衝撃波を形成して溶媒中における触媒安定層材料の凝集部を破壊，一次粒子の状態まで触媒安定層材料を分散させることで，均一な懸濁液を作製する。
更に，高圧ホモジナイザーへの圧送は高圧で行われるため，圧送時に機械的な剪断力を混合液に加えることができる。この剪断力も混合液中の触媒安定層材料の分散に有効である。
なお，この時の高圧ホモジナイザー内部の圧力は２００ＭＰａであった。
【００９７】
以上の要領で作製した懸濁液中に，中間層を設けたセラミック担体全体を浸漬し，次いで懸濁液からこれを引き上げて乾燥させる。これにより，懸濁液をセラミック担体の表面に均一に付与した。
乾燥後，大気中，１０００℃で焼成することで，懸濁液中の触媒安定層材料を焼結させて，表面に触媒安定層を持つセラミック担体を得た。
【００９８】
次いで，触媒安定層を備えたセラミック担体に触媒層を形成する。
まず，γ−アルミナと触媒成分である主触媒（Ｐｔ，Ｒｈ），助触媒（Ｋ２Ｏ）を溶媒の水に懸濁させてスラリー化した。このスラリーを上記触媒安定層を備えたセラミック担体をコートし，乾燥後，大気中，１０００℃で焼成し，表面に触媒層を形成した。
これにより本例にかかるセラミック触媒体を得た。
【００９９】
本例にかかる作用効果について説明する。
本例にかかるセラミック触媒体は，触媒安定層形成に使用する懸濁液を得る際に高圧分散混合処理を利用した。また，上記処理を行うにあたり，高圧ホモジナイザーを使用した。
【０１００】
上記高圧分散混合処理による分散は，触媒安定層材料の溶媒中での凝集，二次粒子形成を防止して，これらを一次粒子径または一次粒子径近くの粒子径を備えた状態に分散させることができる。
更に，上記高圧分散混合処理により作製した懸濁液は，長期間にわたって分散状態が安定し，液中での各材料の再凝集が生じ難い。
【０１０１】
このような特性を備えた懸濁液から得た触媒安定層は触媒成分のセラミック担体への拡散を防止することができる。
そして，触媒成分がセラミック担体に拡散し難いため，触媒成分の拡散に伴う触媒性能の低下も，セラミック担体の劣化も生じ難く，よって，長期にわたって触媒性能が変化し難いセラミック触媒体を得ることができる。
【０１０２】
さらに，セラミック担体として従来触媒成分の拡散発生を前提として使用できなかった低熱膨張のコーディエライトからなるものを使用することが可能となって，低熱膨張率のセラミック触媒体を得ることができる。
また，セラミック触媒体を高温に加熱しても，触媒成分の拡散は促進され難いため，セラミック触媒体を構成する各材料の耐熱限界まで使用できるセラミック触媒体を得ることができる。
【０１０３】
よって，本例の製造方法によれば，低熱膨張率で高温耐久性に優れ，触媒成分がセラミック担体に拡散し難く，触媒性能の低下やセラミック担体の劣化が生じ難く，優れた触媒性能を長期にわたり維持可能なセラミック触媒体を得ることができる。
【０１０４】
また，懸濁液を作成する際の高圧分散混合処理を，図３，図４に示すごとき，可動オリフィス２４を上下作動するよう設けてなる混合分散部２２にて行うことができる。
図４に示すごとく，ここで使用する高圧分散混合処理装置２は，混合分散部２２の内部に露出する可動オリフィス２４の先端２４０に，上記混合分散部２２に圧送した混合液を高圧下で衝突させる。
図３に示すごとく，配管ｅ１，ｅ２，ｅ３で結合された混合分散部２２と貯蔵槽２３との間で懸濁液（混合液）を循環させて上記の操作を行う。
配管ｅ１から入った懸濁液（混合液）は先端２４０に衝突して分岐して二つの出口２２１，２２２から流出して配管ｅ３で合流し，貯蔵槽２３に戻る。貯蔵槽２３から配管ｅ２及びｅ１を通じて再び懸濁液は上記混合分散部２２に循環する。
そして，高圧ポンプ２１は可動オリフィス２４の駆動用に設けてあり，該高圧ポンプ２１及び可動オリフィスは矢線ｄ１，ｄ２にかかる圧縮空気で駆動させる。
【０１０５】
（実施例２）
本例は実施例１と異なる方法で触媒安定層を形成する懸濁液を作製する。
本例では懸濁液の作製に，触媒安定層材料と溶媒とを含む混合液を作製し，該混合液を密閉した空間で高速に攪拌して剪断力を加える高速密閉攪拌処理を利用して，触媒安定層材料のＣｅＯ２とＹ２Ｏ３とを溶媒である純水に均一分散混合する。
すなわち，図５，図６に示すごとく，密閉耐圧容器３１４と該密閉耐圧容器３１４の内部に設けた回転軸３１２に回転可能に取り付け，上記密閉耐圧容器３１４の内径よりも僅かに小径の回転羽根３１３とを有する攪拌槽３１において，混合液を高速に攪拌して剪断力を加えることにより行った。
【０１０６】
以下，詳細に説明する。
本例において，触媒安定層材料を溶媒に均一分散混合した懸濁液を得る高速密閉攪拌処理は，高速ミクサー装置（Ｔ．Ｋ．フィルミクス８０−５０型，特殊機化工業製）を用いて行った。これにより触媒安定層材料の一次粒子径，または一次粒子径近くの粒子径まで分散した均一性の高い懸濁液を得た。
なお，本例では，実施例１と同様に，超微粒子ＣｅＯ２とＹ２Ｏ３（シーアイ化成製）を純水に均一混合させて調整した混合液を用いる。
【０１０７】
図５，図６に示すごとく，高速ミクサー装置３は，密閉耐圧容器３１４と該密閉耐圧容器３１４の内部に設けた回転軸３１２に回転可能に取り付け，上記密閉耐圧容器３１４の内径よりも僅かに小径の回転羽根３１３とを有する攪拌槽３１貯蔵槽３２，ポンプ装置３３と，これらを結ぶ配管ａ１〜ａ４からなる。
また，図６に示すごとく，上記の高速ミクサー装置３では，密閉耐圧容器３１４の外面に冷却部３４を構成して冷却水ｂ１，ｂ２を流すことで密閉耐圧容器３１内が高温となることを抑制している。
特に，高速ミクサー装置３は液媒での混合・分散・乳化を目的とし，本例では水を液媒として使用するため，水の沸点である１００℃以下で運転し，好ましくは６０℃程度以下で運転する。
【０１０８】
図６に示すごとく，上記密閉耐圧容器３１４は流路入口３１５と流路出口３１６とを有する。
また，上記攪拌槽３１内に高速モータ３１１に接続した回転軸３１２を設置して，該回転軸３１２は上記密閉耐圧容器３１４と同心状に配置する。
この回転軸３１２に密閉耐圧容器３１４より僅かに小径の回転羽根３１３を取り付けてなる。
なお，図５，図６においては分かりやすく記載するために回転羽根３１３と密閉耐圧容器３１４との間を広く記載したが，実際は２ｍｍ程度と非常に狭い。
【０１０９】
上記高速ミクサー装置３において，混合液は流路ａ１〜ａ４で接続された，密閉耐圧容器３１４と貯蔵槽３２，ポンプ３３との間を循環する。
密閉耐圧容器３１４内において，上記混合液は回転羽根３１３のエネルギーを受けて回転し，遠心力で密閉耐圧容器３１４の内面に圧着されて圧力が上昇し，中空の薄膜状になって回転する。
【０１１０】
この混合液の回転は，回転羽根３１３に接触する部分のみならず，回転羽根３１３で回転された混合液の動きにつられて回転羽根３１３から離れた部分で生じ，また密閉耐圧容器内３１４に空気が存在するときは，該空気の回転を介して混合液に回転が伝達される。
回転羽根３１３の回転速度は混合液の回転速度より大きく，密閉耐圧容器３１４と回転羽根３１３の隙間は小さいから，回転羽根３１３の端部付近に存在する混合液は回転羽根３１３ですべて攪拌されて高度の微細化による分散・混合・乳化等の作用が生じる。
【０１１１】
そして，この回転羽根３１３の回転面の内外にある混合液は，該混合液自体の慣性による回転運動中の速度差，渦流の発生等によっても分散，混合，乳化等の作用を受ける。
以上により，混合液は密閉耐圧容器３１４と貯蔵槽３２，ポンプ３３との間を循環する間に分散，混合の作用を受けて，均一分散混合した懸濁液となる。
製造方法のその他詳細については実施例１と同様である。
【０１１２】
本例は懸濁液の作製を高速密閉攪拌処理を利用して行うため，触媒安定層材料の溶媒中での凝集，二次粒子形成を防止して，これらを一次粒子径または一次粒子径近くの粒子径を備えた状態に分散させることができる。
更に，上記高圧分散混合処理により作製した懸濁液は，長期間にわたって分散状態が安定し，液中での各材料の再凝集が生じ難い。
【０１１３】
このような特性を備えた懸濁液から得た触媒安定層は触媒成分のセラミック担体への拡散を防止することができる。
そして，触媒成分がセラミック担体に拡散し難いため，触媒成分の拡散に伴う触媒性能の低下も，セラミック担体の劣化も生じ難く，よって，長期にわたって触媒性能が変化し難いセラミック触媒体を得ることができる。
さらに，セラミック担体として従来触媒成分の拡散発生を前提として使用できなかった低熱膨張のコーディエライトからなるものを使用することが可能となって，低熱膨張率のセラミック触媒体を得ることができる。
また，セラミック触媒体を高温に加熱しても，触媒成分の拡散は促進され難いため，セラミック触媒体を構成する各材料の耐熱限界まで使用できるセラミック触媒体を得ることができる。
【０１１４】
よって，本例の製造方法によれば，低熱膨張率で高温耐久性に優れ，触媒成分がセラミック担体に拡散し難く，触媒性能の低下やセラミック担体の劣化が生じ難く，優れた触媒性能を長期にわたり維持可能なセラミック触媒体を得ることができる。
その他詳細は実施例１と同様である。
【０１１５】
（実施例３）
本例のセラミック触媒体は，セラミック担体と，該セラミック担体の表面を覆い，触媒成分を含有する触媒層とからなる。
セラミック担体はハニカム構造体で，図７（ａ）に示すごとく，触媒を作用させる排気ガスの流路となる多数の孔部１０を有し，触媒層１３は，ガス流路に面する壁面１００に形成する。図７（ｂ）は孔部１０を拡大した状態の説明図である。このように壁面１００を覆うように触媒成分と触媒トラップ材１３１を含む触媒層１３が形成されている。なお，図１（ｂ）は，孔部１０付近を更に拡大して図示した。
【０１１６】
上記触媒層はγ−アルミナからなるコート層に主触媒及び助触媒からなる触媒成分と上記触媒成分の拡散を防止する触媒トラップ材を担持してなる。
主触媒は貴金属触媒で，助触媒はＮＯｘ吸蔵材である。具体的には，主触媒はＰｔとＲｈからなり，助触媒はカリウム化合物（Ｋ２Ｏ）からなる。
触媒トラップ材は平均粒子径が１００〜３００ｎｍの超微粒子（シーアイ化成（株）製，ナノテック超微粒子）のＣｅＯ２で，コート層を構成するγ−Ａｌ２Ｏ３に対して重量で１０％（外％）添加してなる。
【０１１７】
次に，本例にかかるセラミック触媒体の製造方法について説明する。
実施例１と同様の方法でセラミック担体を作製し，実施例１に示した高圧分散混合処理を利用して，触媒トラップ材とγ−Ａｌ２Ｏ３とを純水に加えた懸濁液を作製した。また，この懸濁液を作製するに，実施例２に示した高速密閉攪拌処理を利用することもできる。
得られた懸濁液にセラミック担体を浸漬し，乾燥した後焼成して，触媒層を備えたセラミック触媒体を得た。製造方法のその他詳細は実施例１と同様である。
【０１１８】
本例にかかるセラミック触媒体において触媒層は触媒トラップ材を含有する。
高圧分散混合処理による分散は，触媒層材料となるγ−アルミナや触媒トラップ材の溶媒中での凝集，二次粒子形成を防止して，これらを一次粒子径または一次粒子径近くの粒子径を備えた状態に分散させることができる。
更に，上記高圧分散混合処理により作製した懸濁液は，長期間にわたって分散状態が安定し，液中での各材料の再凝集が生じ難い。
【０１１９】
このような特性を備えた懸濁液から得た触媒層は触媒層の全体に均一に触媒トラップ材が含有されてなり，従って触媒成分のセラミック担体への拡散を防止することができる。
すなわち，この触媒トラップ材は，触媒層に担持された触媒成分を表面電位で吸引して触媒トラップ材周辺に捕捉して，セラミック触媒体の使用温度において触媒成分のセラミック担体内部への拡散を防止できる。よって，触媒成分を触媒層中に均一に分散保持することができる。
【０１２０】
そして，触媒成分がセラミック担体に拡散し難いため，触媒成分の拡散に伴う触媒性能の低下も，セラミック担体の劣化も生じ難く，よって，長期にわたって触媒性能が変化し難いセラミック触媒体を得ることができる。
さらに，セラミック担体として従来触媒成分の拡散発生を前提として使用できなかった低熱膨張のコーディエライトからなるものを使用することが可能となって，低熱膨張率のセラミック触媒体を得ることができる。
また，セラミック触媒体を高温に加熱しても，触媒成分の拡散は促進され難いため，セラミック触媒体を構成する各材料の耐熱限界まで使用できるセラミック触媒体を得ることができる。
【０１２１】
よって，本例の製造方法によれば，低熱膨張率で高温耐久性に優れ，触媒成分がセラミック担体に拡散し難く，触媒性能の低下やセラミック担体の劣化が生じ難く，優れた触媒性能を長期にわたり維持可能なセラミック触媒体を得ることができる。
その他詳細は実施例１と同様である。
【０１２２】
なお，本例は触媒層にトラップ材を含有させたが，これの代わりに触媒活性材を含有させた触媒層を設けることもできる。
この場合，触媒活性材は平均粒子径が１００〜３００ｎｍの超微粒子（シーアイ化成（株）製，ナノテック超微粒子）のＣｅＯ２とＡｌ２Ｏ３とを１対１で混ぜたもので，触媒層を構成するγ−Ａｌ２Ｏ３に対して重量で１０％（外％）を添加した。
【０１２３】
触媒活性材が水蒸気改質反応により水素を触媒層に供給することで，触媒成分のセラミック担体内部への拡散を防止することができる。
従ってセラミック触媒体の使用温度において触媒成分のセラミック担体内部への拡散を防止できる。よって，触媒成分を触媒層中に均一に分散保持できる。
そして，触媒成分がセラミック担体へ拡散して反応し難いため，セラミック担体の熱膨張増といった問題が生じ難く，安価で高温耐久性に優れ，安定した触媒性能を長期にわたり維持するセラミック触媒体が得られる。
その他詳細は実施例１と同様である。
【０１２４】
（実施例４）
本発明にかかるセラミック触媒体の性能を比較試料と共に説明する。
試料１〜８，比較試料Ｃ１，Ｃ２にかかるセラミック触媒体は，実施例１にかかるセラミック担体の表面にシリカよりなる中間層を，該中間層の表面にＣｅＯ２とイットリア（Ｙ２Ｏ３）からなる触媒安定化層を，更にその表面にγ−アルミナのコート層と触媒成分とからなる触媒層を設けてなる。
【０１２５】
触媒成分は主触媒（貴金属触媒）のＰｔ，Ｒｈ，Ｐｄからなり，助触媒（ＮＯｘ吸蔵材）はカリウム化合物（Ｋ２Ｏ）からなる。これらの触媒成分がコート層表面に物理吸着することで触媒層が形成される。また，触媒層の表面電位と触媒安定層の表面電位が略等しく，本例のセラミック触媒体の実使用域のｐＨ７〜１０において，双方共にｐＨ７では２ｍＶ，ｐＨ８で−２ｍＶ，ｐＨ９で−７ｍＶ，ｐＨ１０で−７ｍＶである（詳細は実施例１参照）。
【０１２６】
試料１〜５にかかるセラミック触媒体は，実施例１に記載した高圧分散混合処理にて触媒安定層用の懸濁液を作製した。高圧分散混合処理に用いた装置は高圧ホモジナイザー（Ｅｍｕｌｓｉ  Ｆｌｅｘ  （Ｒ）  Ｃ−５，ＡＶＥＳＴＩＮ社製）で，圧力を少しずつ変えてある。
試料６〜８にかかるセラミック触媒体は，実施例２に記載した高速ミクサー装置（Ｔ．Ｋ．フィルミクス８０−５０型，特殊機化工業製）を利用して触媒安定層用の懸濁液を作製した。回転羽根（実施例２参照）は３０，４０，５０Ｍ／秒（単位はｒｐｍ）と少しずつ変えてある。
【０１２７】
また，比較試料１は従来の分散方法であるプロペラ攪拌混合を（後述する比較例１），比較試料２は従来の分散方法である媒体撹拝ミル（後述する比較例２）を利用して懸濁液を作製した。
【０１２８】
そして各試料１〜８，比較試料１，２を作製する際の懸濁液作製条件と得られた懸濁液の状態との関係について，表１に記載した。
表１において懸濁液の濃度は，重量％濃度で全懸濁液重量に対する分散している粒子の重量比である。そして，各懸濁液の作製条件と懸濁液の濃度において，懸濁液中に分散した粒子（触媒安定層材料となるＣｅＯ２とイットリア（Ｙ２Ｏ３））の粒径は，マイクロトラック（ＵＰＡ１５０，日機装製）粒度分析計でレーザードップラー法で濃度ごとに測定した。
【０１２９】
以上の測定結果より，従来の分散方法と比較して，本発明にかかる高圧分散混合処理や高速密閉攪拌処理を利用した分散は，非常に細かな粒径の分散状態が得られることがわかった。
なお，ＣｅＯ２とイットリア（Ｙ２Ｏ３）の一次粒子の粒径は理論的には，ＣｅＯ２は５０ｎｍ（０．０５μｍ），Ｙ２Ｏ３は１５０ｎｍ（０．１５μｍ）程度であると考えられるため，高圧分散混合処理や高速密閉攪拌処理による懸濁液中の粒子は平均一次粒子かそれに近い状態にあることが分かった。
【０１３０】
【表１】
2004283695.tif 000003
【０１３１】
次に，試料１〜８，比較試料１，２のセラミック触媒体に対し実機エンジンからの排気ガスによる耐久試験を実施した。また，各試料の作成に用いた懸濁液の濃度は１０％とした。
耐久試験は，セラミック触媒体に実機エンジンを用いて９００℃で１０時間，排気ガスを導入して行った。そして，ＮＯｘ吸蔵量，セラミック触媒体の流路方向（図２に記載）の熱膨張係数をそれぞれ測定し，表２に記載した。
表２におけるＮＯｘ吸蔵量は，触媒安定層のないセラミック触媒体（耐久後）のＮＯｘ吸蔵量を１として，これに対する比で記載した。
また，熱膨張係数は押棒式熱膨張計法で，２５℃から８００℃の間の平均の熱膨張係数で評価した。
【０１３２】
表２から明らかなように，従来のプロペラ混合や媒体攪拌ミルで得た懸濁液より触媒安定層を形成した比較試料１では，熱膨張係数が１．７５×１０−６／℃，比較試料２では，１．５６×１０−６／℃と高かった。
比較試料１や２にかかるセラミック触媒体について，耐久試験後のセラミック担体をＥＰＭＡ（＝電子線マイクロアナライザー）で分析した結果，コーディエライト構造中にＮＯｘ吸蔵材に含まれるカリウムが移動，拡散していることが確認され，セラミック担体の組成が変化（副生成物を形成）して熱膨張係数が増加したことが確認された。
【０１３３】
これに対し，表２に示されるように，試料１〜８のセラミック触媒体は，いずれも流路方向の熱膨張係数が１．５×１０−６／℃以下と実用上十分に低い。また，ＮＯｘ吸蔵量（耐久後）は，比較試料１及び２に比べ多くなっており，長期にわたり触媒性能が維持できることがわかった。
また，試料１〜８のセラミック触媒体の触媒成分，特にカリウム化合物の分散状態をＥＰＭＡで分析した結果，いずれの試料もカリウム化合物が触媒層中にほぼ均一に分散していることが確認された。これは試料１〜８のセラミック触媒体では，触媒安定層によりカリウムの移動，拡散が防止され，セラミック担体を構成するコーディエライトとカリウム化合物の反応が生じていないことを示している。
【０１３４】
【表２】
2004283695.tif 000004
【０１３５】
（実施例５）
本例は，実施例１と同様のセラミック担体の表面にシリカよりなる中間層を，該中間層の表面にγ−アルミナのコート層と触媒成分，触媒トラップ材からなる触媒層を設けてなるセラミック触媒体について性能を評価した。
【０１３６】
上記触媒層はγ−アルミナからなるコート層に主触媒及び助触媒からなる触媒成分と上記触媒成分の拡散を防止する触媒トラップ材を担持して構成する。
主触媒は貴金属触媒で，助触媒はＮＯｘ吸蔵材である。具体的には，主触媒はＰｔとＲｈからなり，助触媒はカリウム化合物（Ｋ２Ｏ）からなる。
触媒トラップ材は平均粒子径が１００〜３００ｎｍの超微粒子（シーアイ化成（株）製，ナノテック超微粒子）のＣｅＯ２で，触媒層を構成するγ−Ａｌ２Ｏ３に対して重量で１０％（外％）を添加した。
【０１３７】
試料９〜１３は，実施例１に記載した高圧分散混合処理を利用して懸濁液を作製した。各試料において高圧分散混合処理に用いた装置は高圧ホモジナイザーで，圧力を少しずつ変えてある。
試料１４〜１６は，実施例２に記載した高速密閉攪拌処理を利用して懸濁液を作製した。各試料において回転羽根（実施例２参照）の周速を少しずつ変えてある。
また，比較試料３は，従来の分散方法であるスクリュー混合を，比較試料４は媒体撹拝ミルを利用して懸濁液を作製した。
なお，各懸濁液作製の詳細は実施例４と同様である。
【０１３８】
次に，試料９〜１６，比較試料３，４のセラミック触媒体に対し実機エンジンから排出される排気ガスを利用した耐久試験を実施例４と同様に行った。
その結果，表３から明らかなように，従来のプロペラ混合や媒体攪拌ミルで得た懸濁液より触媒層を形成した比較試料３では，熱膨張係数が１．８２×１０−６／℃，比較試料４では，１．６５×１０−６／℃と高かった。
【０１３９】
また，実施例４の比較試料１，２と同様に，コーディエライト構造中にＮＯｘ吸蔵材であるカリウムが移動，拡散していることが確認され，セラミック担体の組成が変化（副生成物を形成）し，熱膨張係数が増加したことが確認された。
【０１４０】
これに対し，試料９〜１６のセラミック触媒体は，いずれも流路方向の熱膨張係数が１．５×１０−６／℃以下と実用上十分に低い。また，ＮＯｘ吸蔵量（耐久後）は，比較試料１及び２に比べ多くなっており，長期にわたり触媒性能が維持できることがわかった。
また，実施例４の試料１〜８と同様に，いずれの試料もカリウム化合物が触媒層中にほぼ均一に分散し，カリウムの移動，拡散が防止され，セラミック担体を構成するコーディエライトとカリウム化合物の反応が生じていなかった。
【０１４１】
【表３】
2004283695.tif 000005
【０１４２】
（実施例６）
本例は，実施例１と同様のセラミック担体の表面にシリカよりなる中間層を，該中間層の表面にγ−アルミナのコート層と触媒成分，触媒活性材からなる触媒層を設けてなるセラミック触媒体について性能を評価した。
上記触媒層はγ−アルミナからなるコート層に主触媒及び助触媒からなる触媒成分と上記触媒成分の拡散を防止する触媒活性材を担持して構成する。
【０１４３】
主触媒は貴金属触媒で，助触媒はＮＯｘ吸蔵材である。具体的には，主触媒はＰｔとＲｈからなり，助触媒はカリウム化合物（Ｋ２Ｏ）からなる。
触媒活性材は平均粒子径が１００〜３００ｎｍの超微粒子（シーアイ化成（株）製，ナノテック超微粒子）のＣｅＯ２とＡｌ２Ｏ３とを１対１で混ぜたもので，触媒層を構成するγ−Ａｌ２Ｏ３に対して重量で１０％（外％）を添加した。
【０１４４】
試料１７〜２１は，実施例１に記載した高圧分散混合処理で懸濁液を作製した。各試料において高圧分散混合処理に用いた装置は高圧ホモジナイザーで，混合の圧力を少しずつ変えてある。
試料２２〜２４は，実施例２に記載した高速密閉攪拌処理で懸濁液を作製した。各試料において回転羽根（実施例２参照）の周速を少しずつ変えてある。
また，比較試料５は，従来の分散方法であるスクリュー混合を，比較試料６は媒体撹拝ミルを利用して懸濁液を作製した。
詳細は実施例４と同様である。
【０１４５】
次に，試料１７〜２４，比較試料５，６のセラミック触媒体に対し実機エンジンからの排気ガスによる耐久試験を実施例４と同様に行った。
その結果，表４から明らかなように，従来のプロペラ混合や媒体攪拌ミルで得た懸濁液より触媒層を形成した比較試料５では，熱膨張係数が１．８９×１０−６／℃，比較試料６では，１．６２×１０−６／℃と高かった。
また，実施例４の比較試料１，２と同様に，コーディエライト構造中にＮＯｘ吸蔵材であるカリウムが移動，拡散していることが確認され，セラミック担体の組成が変化（副生成物を形成）して熱膨張係数が増加したことが確認された。
【０１４６】
これに対し，試料１７〜２４のセラミック触媒体は，いずれも流路方向の熱膨張係数が１．５×１０−６／℃以下と実用上十分に低い。また，ＮＯｘ吸蔵量（耐久後）は，比較試料１及び２に比べ多くなっており，長期にわたり触媒性能が維持できることがわかった。
また，いずれの試料もカリウム化合物が触媒層中にほぼ均一に分散し，カリウムの移動，拡散が防止され，セラミック担体を構成するコーディエライトとカリウム化合物の反応が生じていなかった。
【０１４７】
なお，実施例４〜６では，触媒成分の中でも特にカリウムの移動・拡散について調べたが，他のアルカリ金属，アルカリ土類金属系の化合物からなる触媒成分が触媒層に含まれていた場合も同様の結果を得た。
また，セラミック担体として，コーディエライト以外のＳｉＣ，Ｓｉ３Ｎ４，ムライトからなる材料で構成したハニカム構造体を用いた場合も同様の結果を得た。
【０１４８】
そして，表２〜表４に記載したように，プロペラ混合や媒体攪拌ミルを利用して触媒安定層や触媒層用の懸濁液を作製してセラミック触媒体を得た場合，該セラミック触媒体は，水蒸気存在下で６００℃程度からＮＯｘ吸蔵材等の触媒成分の拡散が始まってしまう。
このため自動車排気ガスにさらされるような最高温度が１０００℃程度まで上昇する使用環境では，触媒成分の拡散による触媒性能の低下，触媒成分とセラミック担体との反応が原因の担体劣化が発生する。
【０１４９】
これに対し，試料１〜２４にかかるセラミック触媒体は，懸濁液を高圧分散混合処理や高速密閉攪拌処理を利用して作製した懸濁液を利用する。
そのため，触媒安定層材料または触媒層材料を溶媒に均一分散混合して得た再凝集し難い懸濁液をセラミック担体に均一分散混合状態で付与することから形成した触媒安定層や触媒層は，どの部分においても均一な表面電位や均一な混合組成を備えており，高温，水分存在下（一般に排気ガスの水分率１０〜２０重量％である）で，触媒成分がセラミック担体へ拡散してセラミック担体劣化などの問題を生じ難い。
このように，各実施例に記載した試料１〜２４にかかるセラミック触媒体は，リーンバーンシステムやディーゼルエンジンの自動車排気ガス浄化用触媒として好適に用いることができる。
【０１５０】
さらに，各実施例に記載した試料１〜２４にかかるセラミック触媒体は，ガソリンエンジンの三元触媒に好適に用いることができる。
ガソリンエンジンの三元触媒は長期にわたり浄化性能を高活性で維持することが要求されるが，本例にかかるセラミック触媒体を利用することで，触媒層中の触媒活性材からＰｔ，Ｒｈ等の貴金属触媒に水素を供給することで（試料１７〜試料２４），活性面を増加させ，安定した触媒反応を長期に渡り維持できる。
【０１５１】
また，ディーゼルエンジンから排出されるすす等のＰＭ（パティキュレートマター：粒子状物質）を捕集し，貴金属触媒により燃焼・除去するセラミックフィルタでは，触媒成分が排気ガス中のイオウ等の触媒被毒物質の影響を受けて劣化する。
ここに試料１７〜２４を適用し，Ｐｔ，Ｒｈ等の貴金属触媒に水素を供給することで，触媒被毒物質の除去を促進することができる。よって，活性面に触媒被毒物質が残留・堆積することがないので，触媒反応を安定して維持できる。
【０１５２】
【表４】
2004283695.tif 000006
【０１５３】
（比較例１）
比較のために，従来の分散方法であるプロペラ攪拌混合を利用して懸濁液を作成し，この懸濁液から触媒安定層，更触媒層を形成して実施例１と同様のＮＯｘ吸蔵還元型のセラミック触媒体を作成した。
本例では，懸濁液を調整するためにプロペラ攪拌混合装置（アスワン（株）ＳＭ−１０２）を用いる。このプロペラ攪拌混合装置による混合条件は回転数５００ｒｐｍで行う。なお，ここで使用する混合液は実施例１と同様に超微粒子ＣｅＯ２とＹ２Ｏ３（シーアイ化成製）を純粋に均一混合させて調整した混合液を用いる。
【０１５４】
本例のプロペラ攪拌混合操作では，超微粒子ＣｅＯ２とＹ２Ｏ３（シーアイ化成製）を純水に均一混合させて調整した懸濁液をビーカ（１リットル）に入れ，攪拌混合装置のシャフトの先端に攪拌羽根としてプロペラ羽根を取り付けたシャフトの先端を前記ビーカに入れて，プロペラ羽根を回転させて混合する。この際，ビーカの懸濁液が飛散しないように回転数を制御するが，最高回転数５００ｒｐｍが限界であった。
【０１５５】
（比較例２）
比較のために，従来の分散方法である媒体攪拌ミルを利用して懸濁液を作成し，この懸濁液から触媒安定層，更触媒層を形成して実施例１と同様のＮＯｘ吸蔵還元型のセラミック触媒体を作成した。
本例では，媒体攪拌ミルはバールミル装置（アシザワ（株）ＲＶ１Ｖ，有効容量１．０リットル，実容量０．５リットル）を用いる。バールミル装置による混合条件は，粉砕媒体としてジルコニア製ボール直径０．５ｍｍを３．０ｋｇ使用し，攪拌槽体積の８０％をジルコニア製ボールで充填する。
なお，ここで使用する混合液は実施例１と同様に超微粒子ＣｅＯ２とＹ２Ｏ３（シーアイ化成製）を純粋に均一混合させて調整した混合液を用いる。
【図面の簡単な説明】
【図１】実施例１における，セラミック触媒体の要部説明図。
【図２】実施例１における，セラミック触媒体の全体説明図。
【図３】実施例１における，高圧分散混合処理装置の全体を示す説明図。
【図４】図３にかかる混合分散部の構成を示す説明図。
【図５】実施例２における，高速ミクサー装置の全体を示す説明図。
【図６】図５にかかる密閉耐圧容器の構成を示す説明図。
【図７】実施例３における，セラミック触媒体の要部説明図。
【符号の説明】
１．．．セラミック触媒体，
１０．．．孔部，
１１．．．セラミック担体，
１２．．．触媒安定層，
１３．．．触媒層，
２．．．高圧分散混合処理装置，
２１．．．高圧ポンプ，
２２．．．混合分散部，
２３．．．貯蔵槽，
２４．．．可動オリフィス，
２４０．．．先端，
ｄ１，ｄ２．．．圧縮空気，
ｅ１〜ｅ３．．．配管，
３．．．高速ミクサー装置，
３１．．．攪拌槽，
３１２．．．回転軸，
３１３．．．回転羽根，
３１４．．．密閉耐圧容器，
３２．．．貯蔵槽，
ａ１〜ａ４．．．配管，
【図１】
2004283695.tif 000007
【図２】
2004283695.tif 000008
【図３】
2004283695.tif 000009
【図４】
2004283695.tif 000010
【図５】
2004283695.tif 000011
【図６】
2004283695.tif 000012
【図７】
2004283695.tif 000013